ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую и уголь, дополнительно содержит молотый бой санитарно-технических изделий при следующем соотношении компонентов, мас.%: глина монтмориллонитовая 50,0-57,0; уголь 3,0-4,0; молотый бой санитарно-технических изделий 40,0-46,0.
В составе шихты для производства пористого заполнителя используют глины монтмориллонитовые, включающие Al-монтмориллонит и Fe-монтмориллонит (нонтронит).
В таблице приведены составы шихты для производства пористого заполнителя.
Компоненты
Состав, мас.%:
1
2
3
Глина монтмориллонитовая
57,0
53,5
50,0
Уголь
3,0
3,5
4,0
Молотый бой санитарно-технических изделий
40,0
43,0
46,0
Прочность на сжатие, МПа
~6
~6
~6
2
Компоненты сырьевой смеси дозируют в требуемых количествах. Уголь и предварительно очищенный от загрязнений бой санитарно-технических изделий размалывают до получения порошков с удельной поверхностью 2000-4500 см/г, смешивают, добавляют глину монтмориллонитовую и вновь смешивают. Полученную шихту увлажняют до 18-23% и формуют из нее гранулы размером 20-40 мм, которые сушат до влажности 3-5% и обжигают при температуре 1000°С.
Источник информации
1. SU 1161500, С04В31/00, 1985.